냉각 정지 온도 ( 권 취 온도 ) 가 , Ms 온도 를 하기식 ( 2 ) 로 정의 했 을 때 , Ms 온도 초과 에서 냉각 정지 함 으로써 , 베이 나이트 변태 정류 현상 ( bainite transformation stasis phenomenon ) 이 생겨 , 상부 베이 나이트 변태 가 중단 되 고 , 상부 베이 나이트 상 과 미 변태 오스테나이트 상 의 2 상 의 상태 로 유지 된다 . 그 후 , 열연 강판 이 냉각 되 는 과정 에서 , 미 변태 오스테나이트 가 , 하부 베이 나이트 상 및 / 또는 템퍼링 마르텐 사이트 상 , 및 / 또는 마르텐 사이트 상 으로 변태 하 여 , 소망 하 는 면적 률 의 상부 베이 나이트 상과 , 하부 베이 나이트 상 및 / 또는 템퍼링 마르텐 사이트 상 , 마르텐 사이트 상 중 1 종 또는 2 종 으로 이루어지 는 조직 인 제 2 상 을 얻 을 수 있 다 . 그러나 , 권 취 온도 가 Ms 온도 이하 가 되 면 , 베이 나이트 변태 정류 현상 이 생기 지 않 아 , 소망 하 는 제 2 상 의 면적 률 을 확보 할 수 없 어 , 장 출 성형 성 이 열화 한다 . 또한 , 권 취 온도 가 600 ℃ 를 초과 하 면 , 페라이트 상 이나 펄라이트 상 이 생성 되 어 버려 , 소망 하 는 인장 강도 ( TS ) : 980 ㎫ 이상 을 확보 할 수 없 게 된다 . 즉 , 권 취 온도 가 저온 이 될수록 , 상부 베이 나이트 변태 의 구동력 이 증대 하 고 , 베이 나이트 변태 정류 현상 이 생길 때 까지 의 상부 베이 나이트 변태 율 이 높 아 져 , 열연 강판 의 제 2 상 의 면적 률 이 낮 아 지 는 경향 이 있 다 . 또한 , 권 취 온도 가 고온 이 될수록 , 상부 베이 나이트 변태 의 구동력 이 감소 하 고 , 베이 나이트 변태 정류 현상 이 생길 때 까지 의 상부 베이 나이트 변태 율 이 낮 아 져 , 열연 강판 의 제 2 상 의 면적 률 이 높 아 지 는 경향 이 있 다 . 따라서 , 권 취 온도 는 , Ms 온도 초과 600 ℃ 이하 로 한다 . 권 취 온도 는 , 바람직 하 게 는 , ( Ms ＋ 10 ℃) 이상 이 고 , 바람직 하 게 는 580 ℃ 이하 이 다 . 보다 바람직 하 게 는 , ( Ms ＋ 20 ℃) 이상 이 고 , 보다 바람직 하 게 는 560 ℃ 이하 이 다 .